(57)【特許請求の範囲】
【請求項１】
(a)一主面上にドーパントを含む単分子層および多分子層の少なくとも一方の薄膜が形成された基板を準備するステップと、
(b)前記ステップ(a)において準備された前記基板をチャンバー内に配置するステップと、
(c)前記ステップ(b)において前記チャンバー内に配置された前記基板に対して、連続的に光を照射する第１ランプによって光を照射することで加熱前の温度よりも高い第１温度帯域に保持する予備的な熱処理を施すことにより、前記薄膜に含まれる前記ドーパントを該薄膜から前記基板の表層に導入するステップと、
(d)前記ステップ(c)において予備的な熱処理が施されて前記チャンバー内に配置されている前記基板に対して、第２ランプによってフラッシュ光を０．１ミリ秒間から１００ミリ秒間照射することで、前記基板を前記第１温度帯域から該第１温度帯域よりも高い第２温度帯域まで加熱することにより、前記ステップ(c)において前記基板の表層に導入された前記ドーパントの活性化を行うステップと、
を有することを特徴とする熱処理方法。
【請求項２】
請求項１に記載の熱処理方法であって、
前記ステップ(a)において、
前記基板として、一主面上に前記薄膜が直接形成された半導体基板を準備することを特徴とする熱処理方法。
【請求項３】
請求項１または請求項２に記載の熱処理方法であって、
前記ステップ(c)において、
前記チャンバー内に配置されている前記基板に対して、前記第１ランプによって光を照射することで前記第１温度帯域のうちの高温側の高温度帯域における第１熱処理を施すとともに、該第１熱処理の後に前記第１温度帯域のうちの前記高温度帯域よりも低温側の低温度帯域における第２熱処理を施し、
前記ステップ(d)において、
前記ステップ(c)において前記第２熱処理が施されて前記チャンバー内に配置されている前記基板に対して、前記第２ランプによって前記フラッシュ光を照射することで、前記基板を前記低温度帯域から前記第２温度帯域まで加熱することを特徴とする熱処理方法。
【発明の詳細な説明】
【技術分野】
【０００１】
本発明は、円板形状の半導体ウェハーなどの薄板状精密電子基板（以下、単に「基板」と称する）に対して光を照射することによって該基板に熱処理を施す熱処理方法および熱処理装置に関する。
【背景技術】
【０００２】
半導体デバイスの製造プロセスにおいて、不純物（ドーパント）の導入は半導体ウェハー内にｐｎ接合を形成するための必須の工程である。現在、不純物の導入は、イオン打ち込み法とその後のアニール法によってなされるのが一般的である。イオン打ち込み法は、ボロン（Ｂ）、ヒ素（Ａｓ）、リン（Ｐ）などと言った不純物の元素をイオン化させて高加速電圧でシリコンの基板に衝突させて物理的に不純物の注入を行う技術である（例えば、特許文献１参照）。注入された不純物はアニール処理によって活性化される。
【０００３】
不純物の導入に際して、従来から広く行われているイオン打ち込み法は、不純物の打ち込み深さおよび濃度を制御しやすいという利点を有している。しかし、近年、半導体デバイスのさらなる微細化にともなって基板の表層の極浅い領域（深さ数ｎｍ以下）のみに不純物を導入することが要求されている。このような極浅い表層領域のみに正確に不純物を注入することはイオン打ち込み法では困難である。これは、イオン打ち込み法による不純物の注入によって結晶に欠陥が生じ、この欠陥が、半導体ウェハーの表層において不純物が注入される深さのバラツキを増大させ得るためであり、また、アニールが行われる際に不純物の異常な拡散を発生させ得るためである。
【０００４】
そこで、湿式処理によって不純物（ドーパント）を含む単分子層をシリコンの基板の表面に形成し、その後の熱処理によって不純物を基板の極表層に拡散させることにより、基板の表層の極めて浅い領域のみに不純物を導入する技術（極浅接合形成技術とも言う）が研究されている（非特許文献１参照）。このような極浅接合形成技術としては、例えば、ＭＬＤ(Mono Layer Doping)が用いられた技術が挙げられる。このような技術では、単分子層から基板に不純物が拡散するため、基板の表層の極浅い領域のみに不純物が導入され得る。また、湿式処理によって基板の表面に不純物を含む単分子層が形成されれば、複雑な凹凸パターンであっても、その全面に均等に不純物が導入され得る。
【先行技術文献】
【特許文献】
【０００５】
【特許文献１】特開２０１２−８２４６２号公報
【非特許文献】
【０００６】
【非特許文献１】JOHNNY C.HO,ROIE YERUSHALMI,ZACHERY A.JACOBSON,ZHIYONG FAN,ROBERT L.ALLEY and ALI JAVEY、Controlled nanoscale doping of semiconductors via molecular monolayers、nature materials、Nature Publishing Group、vol.7,p62-67、２００７年１１月１１日にオンライン公表
【発明の概要】
【発明が解決しようとする課題】
【０００７】
ところで、非特許文献１で示されているＭＬＤが用いられた技術では、基板の一主面上に単分子層が形成される工程の後、ＲＴＡ（Rapid Thermal Anneal）によって不純物を基板の表層へ拡散させる工程、およびＦＬＡ（Flush Lamp Anneal）によって不純物を活性化させる工程が、時間順次に行われる。
【０００８】
しかしながら、このような処理には、ＲＴＡを行う熱処理装置およびＦＬＡを行う熱処理装置を含む２以上の熱処理装置が必要とされ、熱処理装置について、導入に要するコスト、設置に要する場所および処理に要する時間それぞれの増大を招く。
【０００９】
本発明は、上記課題に鑑みてなされたものであり、装置の設置が容易であり且つ熱処理時間の短縮が可能である熱処理方法および熱処理装置を提供することを目的とする。
【課題を解決するための手段】
【００１０】
上記課題を解決するために、第１の態様に係る熱処理方法は、(a)一主面上にドーパントを含む単分子層および多分子層の少なくとも一方の薄膜が形成された基板を準備するステップと、(b)前記ステップ(a)において準備された前記基板をチャンバー内に配置するステップと、(c)前記ステップ(b)において前記チャンバー内に配置されている前記基板に対して、連続的に光を照射する第１ランプによって光を照射することで加熱前の温度よりも高い第１温度帯域に保持する予備的な熱処理を施すことにより、前記薄膜に含まれる前記ドーパントを該薄膜から前記基板の表層に導入するステップと、(d)前記ステップ(c)において予備的な熱処理が施されて前記チャンバー内に配置されている前記基板に対して第２ランプによってフラッシュ光を照射することで、前記第１温度帯域から該第１温度帯域よりも高い第２温度帯域まで加熱することにより、前記ステップ(c)において前記基板の表層に導入された前記ドーパントの活性化を行うステップと、を有することを特徴とする。
第２の態様に係る熱処理方法は、第１の態様に係る熱処理方法であって、前記ステップ(a)において、前記基板として、一主面上に前記薄膜が直接形成された半導体基板を準備することを特徴とする。
【００１１】
第３の態様に係る熱処理方法は、第１または第２の態様に係る熱処理方法であって、前記ステップ(c)において、前記チャンバー内に配置されている前記基板に対して、前記第１ランプによって光を照射することで前記第１温度帯域のうちの高温側の高温度帯域における第１熱処理を施すとともに、該第１熱処理の後に前記第１温度帯域のうちの前記高温度帯域よりも低温側の低温度帯域における第２熱処理を施し、前記ステップ(d)において、前記ステップ(c)において前記第２熱処理が施されて前記チャンバー内に配置されている前記基板に対して、前記第２ランプによって前記フラッシュ光を照射することで、前記基板を前記低温度帯域から前記第２温度帯域まで加熱することを特徴とする。
【発明の効果】
【００１３】
第１の態様に係る熱処理方法によれば、一主面上にドーパントを含む単分子層および多分子層の少なくとも一方の薄膜が形成された基板が、チャンバー内に配置され、第１ランプによる光の照射によって第１温度帯域まで予備的に加熱されるとともに、第２ランプによるフラッシュ光の照射によって第１温度帯域からそれよりも高い第２温度帯域まで加熱されることで、基板の表層の極めて浅い領域のみに不純物が導入されて活性化され得る。そして、例えば、上記第１温度帯域および第２温度帯域における熱処理が同一のチャンバー内で続けて行われることで、装置の設置が容易であり且つ熱処理時間の短縮が図られ得る。
【００１４】
第３の態様に係る熱処理方法によれば、チャンバー内に配置されている基板に対して、第１ランプによって光が照射されることで、第１温度帯域のうちの高温側の高温度帯域における第１熱処理が施されるとともに、第１熱処理の後に第１温度帯域のうちの低温側の低温度帯域における第２熱処理が施され、第２熱処理が施されてチャンバー内に配置されている基板に対して、第２ランプによってフラッシュ光が照射されることで、基板が低温度帯域から第２温度帯域まで加熱される。これにより、フラッシュ光の照射による基板の過度な加熱が回避されることで、フラッシュ光の照射による加熱時に不純物の異常な拡散が生じ難い。したがって、基板の表層の極浅い領域のみに不純物が適正に導入され得る。
【図面の簡単な説明】
【００１６】
【図１】一実施形態に係る熱処理装置の構成を示す縦断面図である。
【図２】保持部の全体外観を示す斜視図である。
【図３】保持部のサセプターを上面から見た平面図である。
【図４】保持部の断面を模式的に示す断面図である。
【図５】ガイドリングの設置部分を拡大した図である。
【図６】移載機構の平面図である。
【図７】移載機構の側面図である。
【図８】複数のハロゲンランプの配置を示す平面図である。
【図９】基板の熱処理に係るフローチャートを例示する図である。
【図１０】半導体ウェハーにおける熱処理温度の時間変化を示す図である。
【図１１】熱処理時の半導体ウェハーにおける不純物の状態を模式的に示す図である。
【図１２】熱処理時の半導体ウェハーにおける不純物の状態を模式的に示す図である。
【図１３】熱処理時の半導体ウェハーにおける不純物の状態を模式的に示す図である。
【図１４】一変形例に係る基板の熱処理に係るフローチャートを例示する図である。
【図１５】一変形例に係る基板の熱処理に係るフローチャートを例示する図である。
【図１６】一変形例に係る半導体ウェハーにおける熱処理温度の時間変化を示す図である。
【発明を実施するための形態】
【００１７】
以下、一実施形態および各種変形例を図面に基づいて説明する。なお、図面においては同様な構成および機能を有する部分については同じ符号が付されており、下記説明では重複説明が省略される。なお、図１およびそれ以降の各図においては、理解が容易となるように、必要に応じて各部の寸法や数が誇張または簡略化されて描かれている。
【００１８】
図１は、一実施形態に係る熱処理装置１の構成を示す縦断面図である。熱処理装置１は、基板としての半導体ウェハーＷに対して光を照射することによって該半導体ウェハーＷを加熱する装置である。具体的には、熱処理装置１は、半導体ウェハーＷにフラッシュ光を照射して該半導体ウェハーＷを加熱する装置（フラッシュランプアニール装置とも言う）である。ここで、処理対象となる半導体ウェハーＷは、一般に円板形状を有する。該半導体ウェハーＷのサイズとしては、特に限定されるものではないが、例えば、φ３００ｍｍあるいはφ４５０ｍｍのものが採用され得る。そして、熱処理装置１に搬入される上記半導体ウェハーＷの一主面上には所望の不純物（ドーパント）に係る単分子層が堆積されており、熱処理装置１による加熱処理によって堆積された不純物が半導体ウェハーＷの極表層に導入されるとともに該不純物の活性化処理が実行される。
【００１９】
熱処理装置１は、半導体ウェハーＷを収容するチャンバー６と、複数のハロゲンランプＨＬを内蔵する第１照射部としてのハロゲン加熱部４と、複数のフラッシュランプＦＬを内蔵する第２照射部としてのフラッシュ加熱部５と、を備える。具体的には、チャンバー６の上側にフラッシュ加熱部５が設けられるとともに、チャンバー６の下側にハロゲン加熱部４が設けられている。また、熱処理装置１は、チャンバー６の内部に、保持部７と、移載機構１０と、を備える。保持部７は、半導体ウェハーＷを保持する部分であり、例えば、半導体ウェハーＷを水平姿勢で保持する。移載機構１０は、保持部７と装置外部との間で半導体ウェハーＷの受け渡しを行う機構である。さらに、熱処理装置１は、ハロゲン加熱部４、フラッシュ加熱部５およびチャンバー６に設けられた各動作機構を制御して半導体ウェハーＷの熱処理を実行させる制御部３を備える。
【００２０】
チャンバー６は、筒状のチャンバー側部６１の上下の部分に石英製のチャンバー窓が装着されて構成されている。チャンバー側部６１は、上下が開口された概略筒形状を有しており、該チャンバー側部６１の上側開口が上側チャンバー窓６３の装着によって閉塞され、該チャンバー側部６１の下側開口が下側チャンバー窓６４の装着によって閉塞されている。チャンバー６の天井部を構成する上側チャンバー窓６３は、石英によって形成された円板形状の部材であり、フラッシュ加熱部５から出射されたフラッシュ光をチャンバー６内に透過させる石英窓として機能する。また、チャンバー６の床部を構成する下側チャンバー窓６４も、石英によって形成された円板形状の部材であり、ハロゲン加熱部４からの光をチャンバー６内に透過させる石英窓として機能する。
【００２１】
また、チャンバー側部６１の内側の壁面の上部には反射リング６８が装着され、チャンバー側部６１の内側の壁面の下部には反射リング６９が装着されている。反射リング６８，６９は、ともに円環状に形成されている。上側の反射リング６８は、チャンバー側部６１に対して上側から嵌め込まれることによって装着される。一方、下側の反射リング６９は、チャンバー側部６１に対して下側から嵌め込まれて図示省略のビスで留められることによって装着される。すなわち、反射リング６８，６９は、ともに着脱自在にチャンバー側部６１に装着されるものである。チャンバー６の内側空間、すなわち上側チャンバー窓６３、下側チャンバー窓６４、チャンバー側部６１および反射リング６８，６９によって囲まれる空間が熱処理空間６５として規定される。
【００２２】
ここでは、チャンバー側部６１に反射リング６８，６９が装着されることによって、チャンバー６の内壁面に凹部６２が形成される。すなわち、チャンバー側部６１の内壁面のうちの反射リング６８，６９が装着されていない中央部分と、反射リング６８の下端面と、反射リング６９の上端面とで囲まれた凹部６２が形成される。凹部６２は、チャンバー６の内壁面に水平方向に沿って円環状に形成され、半導体ウェハーＷを保持する保持部７を囲繞する。
【００２３】
チャンバー側部６１および反射リング６８，６９は、強度と耐熱性に優れた金属材料（例えば、ステンレススチール）によって形成されている。また、反射リング６８，６９の内周面は電解ニッケルメッキによって鏡面とされている。
【００２４】
また、チャンバー側部６１には、チャンバー６に対して半導体ウェハーＷの搬入および搬出を行うための搬送開口部（炉口）６６が形設されている。搬送開口部６６は、ゲートバルブ１８５によって開閉可能とされている。搬送開口部６６は凹部６２の外周面に連通接続されている。このため、ゲートバルブ１８５が搬送開口部６６を開放しているときには、搬送開口部６６から凹部６２を介した熱処理空間６５への半導体ウェハーＷの搬入および熱処理空間６５からの凹部６２を介した半導体ウェハーＷの搬出を行うことができる。また、ゲートバルブ１８５が搬送開口部６６を閉鎖するとチャンバー６内の熱処理空間６５が密閉空間とされる。
【００２５】
また、チャンバー６の内壁上部には熱処理空間６５に処理ガス（本実施形態では窒素ガス（Ｎ２））を供給するガス供給孔８１が形設されている。ガス供給孔８１は、凹部６２よりも上側の位置に形設されており、反射リング６８に設けられていても良い。ガス供給孔８１はチャンバー６の側壁内部に円環状に形成された緩衝空間８２を介してガス供給管８３に連通接続されている。ガス供給管８３はガス供給源８５に接続されている。また、ガス供給管８３の経路の途中にはバルブ８４が介挿されている。バルブ８４が開放されると、ガス供給源８５から緩衝空間８２に窒素ガスが送給される。緩衝空間８２に流入した窒素ガスは、ガス供給孔８１よりも流体抵抗の小さい緩衝空間８２内を拡がるように流れてガス供給孔８１から熱処理空間６５内へと供給される。なお、処理ガスは窒素ガスに限定されるものではなく、アルゴン（Ａｒ）およびヘリウム（Ｈｅ）などの不活性ガス、または、酸素（Ｏ２）、水素（Ｈ２）、塩素（Ｃｌ２）、塩化水素（ＨＣｌ）、オゾン（Ｏ３）、アンモニア（ＮＨ３）などの反応性ガスであっても良い。
【００２６】
一方、チャンバー６の内壁下部には熱処理空間６５内の気体を排気するガス排気孔８６が形設されている。ガス排気孔８６は、凹部６２よりも下側の位置に形設されており、反射リング６９に設けられていても良い。ガス排気孔８６はチャンバー６の側壁内部に円環状に形成された緩衝空間８７を介してガス排気管８８に連通接続されている。ガス排気管８８は排気部１９０に接続されている。また、ガス排気管８８の経路の途中にはバルブ８９が介挿されている。バルブ８９が開放されると、熱処理空間６５の気体がガス排気孔８６から緩衝空間８７を経てガス排気管８８へと排出される。なお、ガス供給孔８１およびガス排気孔８６のそれぞれは、チャンバー６の周方向に沿って複数設けられていても良いし、スリット状のものであっても良い。また、ガス供給源８５および排気部１９０は、熱処理装置１に設けられた機構であっても良いし、熱処理装置１が設置される工場のユーティリティであっても良い。
【００２７】
また、搬送開口部６６の先端にも熱処理空間６５内の気体を排出するガス排気管１９１が接続されている。ガス排気管１９１はバルブ１９２を介して排気部１９０に接続されている。バルブ１９２を開放することによって、搬送開口部６６を介してチャンバー６内の気体が排気される。
【００２８】
図２は、保持部７の全体外観を示す斜視図である。また、図３は、保持部７のサセプター７４を上面から見た平面図であり、図４は、水平面に垂直な面に沿った保持部７の断面を模式的に示す断面図である。なお、図４には、保持部７に保持されている状態の半導体ウェハーＷの外縁が二点鎖線で描かれている。保持部７は、基台リング７１、連結部７２およびサセプター７４を備えて構成される。基台リング７１、連結部７２およびサセプター７４はいずれも石英によって形成されている。すなわち、保持部７の全体が石英によって形成されている。
【００２９】
基台リング７１は、円環形状の石英製の部材である。基台リング７１は、凹部６２の底面に載置されることによって、チャンバー６の壁面に支持される（図１参照）。円環形状を有する基台リング７１の上面に、その周方向に沿って複数の連結部７２（本実施形態では４個）が立設される。連結部７２も石英の部材であり、溶接によって基台リング７１に固着される。なお、基台リング７１の形状は、例えば、円環形状から一部が欠落した円弧状であっても良い。
【００３０】
サセプター７４は、チャンバー６内において該サセプター７４上に載置された半導体ウェハーＷを保持する。該サセプター７４は、基台リング７１に設けられた４個の連結部７２によって支持される。サセプター７４は、プレートとしての保持プレート７５、ガイド部としてのガイドリング７６および複数の支持ピン７７を備える。保持プレート７５は、石英によって形成された円形の平板状部材である。保持プレート７５の直径は半導体ウェハーＷの直径よりも大きい。すなわち、保持プレート７５は、半導体ウェハーＷよりも大きな平面サイズを有する。
【００３１】
保持プレート７５の上面の周縁部には、ガイドリング７６が設置されている。ガイドリング７６は、半導体ウェハーＷの直径よりも大きな内径を有する円環形状の部材である。また、ガイドリング７６は、保持プレート７５と同様に石英によって形成される。ガイドリング７６は、保持プレート７５の上面に溶着されても良いし、別途加工によって形成されたピンなどによって保持プレート７５に固定されても良い。あるいは、ガイドリング７６は、単に保持プレート７５の上面の周縁部に載置されるだけでも良い。ここで、ガイドリング７６が保持プレート７５に溶着されると、石英の部材の摺動によるパーティクルの発生が抑制され、ガイドリング７６を載置した場合には、溶着による保持プレート７５の歪みが防止され得る。
【００３２】
図５は、ガイドリング７６の設置部分を拡大した図である。ガイドリング７６の内周は、保持プレート７５から上方に向けて広くなるようなテーパ面７６ａとされている。保持プレート７５の上面のうちテーパ面７６ａの先端（下端）よりも内側の領域が、半導体ウェハーＷが載置される載置面７５ａとされる。保持プレート７５の載置面７５ａに対するガイドリング７６のテーパ面７６ａの勾配αは、３０°以上で且つ７０°以下（本実施形態では４５°）である。また、テーパ面７６ａの表面平均粗さ（Ｒａ）は、１．６μｍ以下とされている。
【００３３】
ガイドリング７６の内径（テーパ面７６ａの先端の径）は、半導体ウェハーＷの直径よりも１０ｍｍ以上で且つ４０ｍｍ以下大きい。従って、保持プレート７５の載置面７５ａの中央に半導体ウェハーＷが保持されているときには、当該半導体ウェハーＷの外周端からテーパ面７６ａの先端までの距離は、５ｍｍ以上で且つ２０ｍｍ以下となる。本実施形態においては、φ３００ｍｍの半導体ウェハーＷに対してガイドリング７６の内径がφ３２０ｍｍとされている（半導体ウェハーＷの外周端からテーパ面７６ａの先端までの距離は、１０ｍｍ）。なお、ガイドリング７６の外径は、特に限定されるものではないが、例えば、保持プレート７５の直径（本実施形態では、φ３４０ｍｍ）と同じであれば良い。
【００３４】
また、保持プレート７５の載置面７５ａには、複数の支持ピン７７が立設されている。本実施形態においては、載置面７５ａの外周円（ガイドリング７６の内周円）と同心円の周上に沿って６０°毎に計６本の支持ピン７７が立設されている。６本の支持ピン７７を配置した円の径（対向する支持ピン７７間の距離）は、半導体ウェハーＷの径よりも小さく、本実施形態ではφ２８０ｍｍである。それぞれの支持ピン７７は、石英にて形成されている。複数の支持ピン７７は、保持プレート７５の上面に穿設された凹部に嵌着して立設されれば良い。
【００３５】
基台リング７１に立設された４個の連結部７２とサセプター７４の保持プレート７５の下面周縁部とが溶接によって固着される。すなわち、サセプター７４と基台リング７１とは連結部７２によって固定的に連結されている。このような保持部７の基台リング７１がチャンバー６の壁面に支持されることによって、保持部７がチャンバー６に装着される。保持部７がチャンバー６に装着された状態においては、サセプター７４の保持プレート７５は、水平姿勢（法線が鉛直方向と一致する姿勢）となる。チャンバー６に搬入された半導体ウェハーＷは、チャンバー６に装着された保持部７のサセプター７４の上に水平姿勢にて載置されて保持される。このとき、半導体ウェハーＷは、保持プレート７５上に立設された複数の支持ピン７７によって点接触によって支持されることでサセプター７４に保持される。すなわち、半導体ウェハーＷは、複数の支持ピン７７によって保持プレート７５の載置面７５ａから所定の間隔を隔てて支持される。また、支持ピン７７の高さよりもガイドリング７６の厚さの方が大きい。従って、支持ピン７７によって支持された半導体ウェハーＷの水平方向における位置のずれは、ガイドリング７６によって防止される。
【００３６】
また、図２および図３で示されるように、サセプター７４の保持プレート７５には、上下に貫通する開口部７８が形成されている。開口部７８は、サセプター７４に保持されている半導体ウェハーＷの下面から放射される放射光（赤外光）が、放射温度計１２０によって受光されるように設けられている。すなわち、サセプター７４に保持されている半導体ウェハーＷの裏面から放射された光が、開口部７８を介して放射温度計１２０によって受光され、別置のディテクタによってその半導体ウェハーＷの温度が測定される。さらに、サセプター７４の保持プレート７５には、後述する移載機構１０のリフトピン１２が半導体ウェハーＷの受け渡しのために、貫通する４個の貫通孔７９が穿設されている。
【００３７】
図６は、移載機構１０の平面図である。また、図７は、移載機構１０の側面図である。移載機構１０は、２本の移載アーム１１を備える。移載アーム１１は、概ね円環状の凹部６２に沿うような円弧形状とされている。それぞれの移載アーム１１には２本のリフトピン１２が立設されている。各移載アーム１１は、水平移動機構１３によって回動可能とされている。水平移動機構１３は、一対の移載アーム１１を、保持部７に対して半導体ウェハーＷの移載を行う移載動作位置（図６の実線で描かれた位置）と、保持部７に保持されている半導体ウェハーＷと平面視で重ならない退避位置（図６の二点鎖線で描かれた位置）との間で水平移動させる。水平移動機構１３としては、個別のモータによって各移載アーム１１をそれぞれ回動させるものであっても良いし、リンク機構を用いて１個のモータによって一対の移載アーム１１を連動させて回動させるものであっても良い。
【００３８】
また、一対の移載アーム１１は、昇降機構１４によって水平移動機構１３とともに昇降移動される。昇降機構１４が一対の移載アーム１１を移載動作位置にて上昇させると、計４本のリフトピン１２がサセプター７４の保持プレート７５に穿設された貫通孔７９（図２および図３参照）を通過し、リフトピン１２の上端が保持プレート７５の上面から突き出る。一方、昇降機構１４が一対の移載アーム１１を移載動作位置にて下降させてリフトピン１２を貫通孔７９から抜き取り、水平移動機構１３が一対の移載アーム１１を開くように移動させると各移載アーム１１が退避位置に移動する。一対の移載アーム１１の退避位置は、保持部７の基台リング７１の直上である。基台リング７１は凹部６２の底面に載置されているため、移載アーム１１の退避位置は凹部６２の内側となる。なお、移載機構１０の駆動部（水平移動機構１３および昇降機構１４）が設けられている部位の近傍にも図示省略の排気機構が設けられており、移載機構１０の駆動部周辺の雰囲気がチャンバー６の外部に排出されるように構成されている。
【００３９】
図１に戻り、フラッシュ加熱部５は、チャンバー６の上方に設けられており、筐体５１の内側に、複数本（本実施形態では３０本）の第２ランプとしてのフラッシュランプＦＬからなる光源と、その光源の上方を覆うように設けられたリフレクタ５２と、を備えて構成される。そして、フラッシュ加熱部５が、サセプター７４に保持されている半導体ウェハーＷに複数のフラッシュランプＦＬから発せられるフラッシュ光を照射することで、該半導体ウェハーＷを加熱する。本実施形態では、フラッシュランプＦＬとして、キセノンフラッシュランプが採用される。また、フラッシュ加熱部５の筐体５１の底部にはランプ光放射窓５３が装着されている。フラッシュ加熱部５の床部を構成するランプ光放射窓５３は、石英により形成された板状の石英窓である。フラッシュ加熱部５がチャンバー６の上方に設置されることにより、ランプ光放射窓５３が上側チャンバー窓６３と相対向することとなる。フラッシュランプＦＬはチャンバー６の上方からランプ光放射窓５３および上側チャンバー窓６３を介して熱処理空間６５にフラッシュ光を照射する。
【００４０】
複数のフラッシュランプＦＬは、それぞれが長尺の円筒形状を有する棒状のランプであり、それぞれの長手方向が保持部７に保持される半導体ウェハーＷの主面に沿って（つまり水平方向に沿って）互いに平行となるように平面状に配列されている。よって、フラッシュランプＦＬの配列によって形成される平面も水平面である。
【００４１】
キセノンフラッシュランプＦＬは、その内部にキセノンガスが封入されその両端部にコンデンサーに接続された陽極および陰極が配設された棒状のガラス管（放電管）と、該ガラス管の外周面上に付設されたトリガー電極とを備える。キセノンガスは電気的には絶縁体であることから、コンデンサーに電荷が蓄積されていたとしても通常の状態ではガラス管内に電気は流れない。しかしながら、トリガー電極に高電圧を印加して絶縁を破壊した場合には、コンデンサーに蓄えられた電気がガラス管内に瞬時に流れ、そのときのキセノンの原子あるいは分子の励起によって光が放出される。このようなキセノンフラッシュランプＦＬにおいては、予めコンデンサーに蓄えられていた静電エネルギーが０．１ミリ秒から１００ミリ秒という極めて短い光パルスに変換されることから、ハロゲンランプＨＬの如き連続点灯の光源に比べて極めて強い光を照射し得るという特徴を有する。
【００４２】
また、リフレクタ５２は、複数のフラッシュランプＦＬの上方にそれら全体を覆うように設けられている。リフレクタ５２の基本的な機能は、複数のフラッシュランプＦＬから出射されたフラッシュ光を熱処理空間６５の側に反射するというものである。リフレクタ５２は、例えば、アルミニウム合金板によって形成されており、その表面（フラッシュランプＦＬに臨む側の面）には、ブラスト処理により粗面化加工が施されている。
【００４３】
ハロゲン加熱部４は、チャンバー６の下方に設けられており、複数本（本実施形態では４０本）の第１ランプとしてのハロゲンランプＨＬからなる光源を有している。そして、ハロゲン加熱部４は、複数のハロゲンランプＨＬから発せられる光を、チャンバー６の下方から下側チャンバー窓６４を介して熱処理空間６５へ照射する。このようにして、複数のハロゲンランプＨＬから発せられる光がサセプター７４に保持されている半導体ウェハーＷに照射されることで、半導体ウェハーＷが加熱される。
【００４４】
図８は、複数のハロゲンランプＨＬの配置を示す平面図である。本実施形態では、上下２段に各２０本ずつのハロゲンランプＨＬが配設されている。各ハロゲンランプＨＬは、長尺の円筒形状を有する棒状ランプである。上段、下段ともに２０本のハロゲンランプＨＬは、それぞれの長手方向が保持部７に保持される半導体ウェハーＷの主面に沿って（つまり水平方向に沿って）互いに平行となるように配列されている。よって、上段、下段ともにハロゲンランプＨＬの配列によって形成される平面は水平面である。
【００４５】
また、図８で示されるように、上段、下段ともに保持部７に保持される半導体ウェハーＷの中央部に対向する領域よりも周縁部に対向する領域におけるハロゲンランプＨＬの配設密度が高くなっている。すなわち、上下段ともに、ランプ配列の中央部よりも周縁部の方がハロゲンランプＨＬの配設ピッチが短い。このため、ハロゲン加熱部４からの光の照射による加熱時に温度低下が生じやすい半導体ウェハーＷの周縁部により多い光量の照射を行うことができる。
【００４６】
また、上段のハロゲンランプＨＬからなるランプ群と下段のハロゲンランプＨＬからなるランプ群とが格子状に交差するように配列されている。すなわち、上段の各ハロゲンランプＨＬの長手方向と下段の各ハロゲンランプＨＬの長手方向とが直交するように計４０本のハロゲンランプＨＬが配設されている。
【００４７】
ハロゲンランプＨＬは、ガラス管内部に配設されたフィラメントに通電することでフィラメントを白熱化させて発光させるフィラメント方式の光源である。ガラス管の内部には、窒素やアルゴンなどの不活性ガスにハロゲン元素（ヨウ素、臭素など）を微量導入した気体が封入されている。ハロゲン元素を導入することによって、フィラメントの折損を抑制しつつフィラメントの温度を高温に設定することが可能となる。したがって、ハロゲンランプＨＬは、通常の白熱電球に比べて寿命が長くかつ強い光を連続的に照射できるという特性を有する。また、ハロゲンランプＨＬは棒状ランプであるため長寿命であり、ハロゲンランプＨＬを水平方向に沿わせて配置することにより上方の半導体ウェハーＷへの放射効率が優れたものとなる。
【００４８】
制御部３は、熱処理装置１に設けられた上記の種々の動作機構を制御する。制御部３のハードウェアとしての構成は一般的なコンピュータと同様である。すなわち、制御部３は、各種演算処理を行うＣＰＵ、基本プログラムを記憶する読み出し専用のメモリであるＲＯＭ、各種情報を記憶する読み書き自在のメモリであるＲＡＭ、ならびに制御用ソフトウェアおよびデータなどを記憶しておく磁気ディスクを備えている。制御部３のＣＰＵが所定の処理プログラムを実行することによって熱処理装置１における処理が進行する。
【００４９】
上記の構成以外にも、熱処理装置１は、半導体ウェハーＷの熱処理時にハロゲンランプＨＬおよびフラッシュランプＦＬから発生する熱エネルギーによるハロゲン加熱部４、フラッシュ加熱部５およびチャンバー６の過剰な温度上昇を防止するため、様々な冷却用の構造を備えている。例えば、チャンバー６の壁体には水冷管（図示省略）が設けられている。また、ハロゲン加熱部４およびフラッシュ加熱部５は、内部に気体流を形成して排熱する空冷構造とされている。また、上側チャンバー窓６３とランプ光放射窓５３との間隙にも空気が供給され、フラッシュ加熱部５および上側チャンバー窓６３を冷却する。
【００５０】
ここで、熱処理装置１による半導体ウェハーＷの熱処理の流れについて説明する。図９は、熱処理装置１における半導体ウェハーＷの熱処理の流れに係るフローチャートを例示する図である。熱処理装置１における半導体ウェハーＷの熱処理では、図９で示されるステップＳＴ１〜ＳＴ４の処理が順に行われる。図１０は、熱処理時の半導体ウェハーＷの表層部における温度変化の一例を模式的に示す図である。図１１から図１３は、熱処理時の半導体ウェハーＷにおける不純物の状態を模式的に示す図である。
【００５１】
ステップＳＴ１では、熱処理の対象である基板としての半導体ウェハーＷが準備される。ここでは、一主面上にボロン（Ｂ）、リン（Ｐ）およびヒ素（Ａｓ）などの不純物（ドーパント）を含む単分子層および多分子層の少なくとも一方の薄膜が形成されたシリコン基板などの半導体ウェハーＷが準備される。例えば、ＭＬＤ（Mono Layer Doping）などの技術が用いられることで、図１１で示されるように、シリコン基板Ｗ０の一主面上に所望の不純物（ドーパント）ＩＰ０を含む単分子層および多分子層の少なくとも一方の薄膜Ｌｔ０が形成された半導体ウェハーＷが準備され得る。ここでは、例えば、湿式処理によって一主面上にドーパントを含む単分子層および多分子層の少なくとも一方が形成された半導体ウェハーＷが準備され得る。
【００５２】
具体的には、例えば、シリコン基板Ｗ０の一主面上の自然酸化膜がフッ酸によって除去された後に、水素終端されたシリコン基板Ｗ０の表面にドーパントＩＰ０を含む薬液が供給されることで水素終端がドーパントＩＰ０に置き換えられて、ドーパントＩＰ０を含む単分子層が形成され得る。ここで、ドーパントＩＰ０を含む単分子層の上に、二酸化ケイ素のキャップ膜が形成されれば、光の照射による熱処理によってドーパントＩＰ０がシリコン基板Ｗ０の極表層に拡散され得る。
【００５３】
また、例えば、水素終端が行われることなく、ドーパントＩＰ０を含む単分子層が形成されても良い。より具体的には、例えば、シリコン基板Ｗ０の表面上の自然酸化膜がフッ酸による腐食によって除去されることで、シリコン基板Ｗ０の表面にシリコンが露出され、次に、アルコール類のリンス液によってシリコン基板Ｗ０の表面からフッ酸が洗い流され、そして、シリコンが露出したシリコン基板Ｗ０の表面にドーパントＩＰ０を含有する薬液（ドーパント液）を接触させることで、当該表面にドーパントＩＰ０を含む単分子層の薄膜Ｌｔ０が、短時間にて形成され得る。
【００５４】
また、例えば、回転するシリコン基板Ｗ０の表面にドーパントＩＰ０を含む塗布液が塗布され、該シリコン基板Ｗ０が加熱されることで、該シリコン基板Ｗ０の表面にドーパントＩＰ０を含む単分子層および多分子層の少なくとも一方の薄膜Ｌｔ０が形成されても良い。塗布液としては、例えば、イソプロピルアルコール（ＩＰＡ）などの有機溶剤に不純物元素が溶かし込まれて生成された溶液、および酸化ホウ素（Ｂ２Ｏ３）と有機バインダーとの混合液などが挙げられる。
【００５５】
なお、ここで、例えば、ドーピングによって不純物が添加されたガラスの薄膜（ＳＯＧ：Spin On Grass）Ｌｔ０がスピンコートによって半導体ウェハーＷの一主面上に形成されることで、一主面上にドーパントＩＰ０を含む単分子層および多分子層の少なくとも一方の薄膜Ｌｔ０が形成された半導体ウェハーＷが準備されても良い。
【００５６】
ステップＳＴ２では、ステップＳＴ１で準備された半導体ウェハーＷがチャンバー６内に配置される。
【００５７】
ここでは、まず、給気のためのバルブ８４が開放されるとともに、排気用のバルブ８９，１９２が開放されてチャンバー６内に対する給排気が開始される。バルブ８４が開放されると、ガス供給孔８１から熱処理空間６５に窒素ガスが供給される。また、バルブ８９が開放されると、ガス排気孔８６からチャンバー６内の気体が排気される。これにより、チャンバー６内の熱処理空間６５の上部から供給された窒素ガスが下方へと流れ、熱処理空間６５の下部から排気される。また、バルブ１９２が開放されることによって、搬送開口部６６からもチャンバー６内の気体が排気される。さらに、図示省略の排気機構によって移載機構１０の駆動部周辺の雰囲気も排気される。なお、熱処理装置１における半導体ウェハーＷの熱処理時には窒素ガスが熱処理空間６５に継続的に供給されており、その供給量は処理工程に応じて適宜変更される。
【００５８】
続いて、ゲートバルブ１８５が開いて搬送開口部６６が開放され、装置外部の搬送ロボットによって、搬送開口部６６を介して半導体ウェハーＷがチャンバー６内の熱処理空間６５に搬入される。搬送ロボットによって搬入された半導体ウェハーＷは、保持部７の直上位置まで進出して停止する。そして、移載機構１０の一対の移載アーム１１が退避位置から移載動作位置に水平移動して上昇することにより、リフトピン１２が貫通孔７９を通ってサセプター７４の上面から突き出て半導体ウェハーＷを受け取る。このとき、リフトピン１２はサセプター７４の支持ピン７７の上端よりも上方にまで上昇する。
【００５９】
半導体ウェハーＷがリフトピン１２に載置された後、搬送ロボットが熱処理空間６５から退出し、ゲートバルブ１８５によって搬送開口部６６が閉鎖される。そして、一対の移載アーム１１が下降することにより、半導体ウェハーＷは移載機構１０から保持部７のサセプター７４に受け渡されて水平姿勢にて下方より保持される。このとき、半導体ウェハーＷが、図４の二点鎖線で描かれる位置に配される。半導体ウェハーＷは、保持プレート７５上に立設された複数の支持ピン７７によって点接触によって支持されてサセプター７４に保持される。半導体ウェハーＷは、その中心が保持プレート７５の載置面７５ａの中心軸と一致するように（つまり、載置面７５ａの中央に）、複数の支持ピン７７によって支持される。つまり、半導体ウェハーＷは、複数の支持ピン７７によってガイドリング７６内周のテーパ面７６ａよりも内側において、該テーパ面７６ａに対して一定間隔を隔てて支持される。また、半導体ウェハーＷは、ドーパントＩＰ０を含む単分子層および多分子層の少なくとも一方の薄膜Ｌｔ０が形成された一主面を上面としてサセプター７４に保持される。複数の支持ピン７７によって支持された半導体ウェハーＷの裏面（表面とは反対側の主面）と保持プレート７５の載置面７５ａとの間には所定の間隔が形成される。サセプター７４の下方にまで下降した一対の移載アーム１１は水平移動機構１３によって退避位置、すなわち凹部６２の内側に退避する。
【００６０】
ステップＳＴ３では、ステップＳＴ２でチャンバー６内に配置された半導体ウェハーＷに対して、ハロゲンランプＨＬによって光が照射されることで、加熱前の温度（初期温度とも言う）Ｔｐ０よりも高い第１温度帯域Ａｔ１における予備的な熱処理（プリヒート処理とも言う）が施される。つまり、ハロゲン加熱部４によって、半導体ウェハーＷに対してプリヒート処理が施される。なお、第１温度帯域Ａｔ１は、不純物をシリコン基板Ｗ０内に拡散させるのに必要な最低の温度（拡散最低温度とも言う）ＴＨ０よりも高い温度に設定される。
【００６１】
プリヒート処理では、例えば、図１０で示されるように、時刻ｔ１〜ｔ２の期間（昇温期間とも言う）において、半導体ウェハーＷが、初期温度Ｔｐ０から予め設定された第１温度帯域Ａｔ１（具体的には、予備加熱温度Ｔｐ１）まで加熱され、時刻ｔ２〜ｔ３の期間（保温期間とも言う）において半導体ウェハーＷの加熱温度が第１温度帯域Ａｔ１に保持される。昇温期間（時刻ｔ１〜ｔ２）における昇温の速度は、例えば、５０℃／秒以上で且つ２００℃／秒以下程度であれば良い。また、第１温度帯域Ａｔ１は、例えば、８００℃以上で且つ１１００℃以下程度であれば良く、保温期間は、例えば、１秒間以上で且つ１００秒間以内程度の期間であれば良い。そして、半導体ウェハーＷに予備的な熱処理が施される際には、図１２で示されるように、薄膜Ｌｔ０からシリコン基板Ｗ０内にドーパントＩＰ０が拡散される。これにより、シリコン基板Ｗ０における所望の深さの表層部までドーパントＩＰ０が拡散される。つまり、薄膜Ｌｔ０に含まれるドーパントＩＰ０がシリコン基板Ｗ０の表層に導入される。なお、図１０では、シリコン基板Ｗ０へのドーパントＩＰ０の拡散に寄与するサーマル・バジェット（thermal budget）に係る部分にハッチングが付されている。ここで、サーマル・バジェットは、基板としての半導体ウェハーＷに加えられる温度の時間積分値である。
【００６２】
ここでは、半導体ウェハーＷが保持部７のサセプター７４によって水平姿勢にて下方より保持されている状態で、ハロゲン加熱部４の４０本のハロゲンランプＨＬが一斉に点灯してプリヒート処理が開始される。ハロゲンランプＨＬから出射されたハロゲン光は、石英によって形成された下側チャンバー窓６４およびサセプター７４を透過して半導体ウェハーＷの裏面から照射される。ハロゲンランプＨＬからの光の照射を受けることによって半導体ウェハーＷが加熱されて温度が上昇する。なお、移載機構１０の移載アーム１１は凹部６２の内側に退避しているため、ハロゲンランプＨＬによる加熱の障害となることは無い。
【００６３】
ハロゲンランプＨＬによってプリヒート処理が行われる際には、半導体ウェハーＷの温度が放射温度計１２０によって測定される。つまり、サセプター７４に保持されている半導体ウェハーＷの裏面から開口部７８を介して放射された赤外光を放射温度計１２０が受光して昇温中のウェハーの温度を測定する。測定された半導体ウェハーＷの温度は制御部３に伝達される。制御部３は、ハロゲンランプＨＬからの光の照射によって昇温する半導体ウェハーＷの温度が予め設定された所望の第１温度帯域Ａｔ１（具体的には、予備加熱温度Ｔｐ１）に到達したか否かを監視する。
【００６４】
半導体ウェハーＷの温度が予備加熱温度Ｔｐ１に到達した後、制御部３は、半導体ウェハーＷをその予備加熱温度Ｔｐ１に暫時維持する。具体的には、例えば、放射温度計１２０によって測定される半導体ウェハーＷの温度が予備加熱温度Ｔｐ１に到達した時点において、制御部３がハロゲンランプＨＬの出力を制御することで半導体ウェハーＷの温度がほぼ予備加熱温度Ｔｐ１に維持される。
【００６５】
上記ハロゲンランプＨＬによるプリヒート処理では、半導体ウェハーＷの全体が予備加熱温度Ｔｐ１まで均一に昇温される。但し、ハロゲンランプＨＬによるプリヒート処理の段階においては、より放熱が生じやすい半導体ウェハーＷの周縁部の温度がその中央部の温度よりも低くなる傾向にある。しかしながら、ハロゲン加熱部４におけるハロゲンランプＨＬの配設密度が半導体ウェハーＷの中央部に対向する領域よりも周縁部に対向する領域の方が高くなっているため、プリヒート処理の段階における半導体ウェハーＷの面内温度分布の均一化が図られている。
【００６６】
ステップＳＴ４では、ステップＳＴ３において予備的な熱処理が施されてチャンバー６内に配置されている半導体ウェハーＷに対してフラッシュランプＦＬによってフラッシュ光が照射されることで、半導体ウェハーＷが第１温度帯域Ａｔ１から第２温度帯域Ａｔ２まで加熱される処理（フラッシュ加熱処理とも言う）が実施される。第２温度帯域Ａｔ２は、第１温度帯域Ａｔ１よりも高い温度帯域である。つまり、フラッシュ加熱部５によって、半導体ウェハーＷに対してフラッシュ加熱処理が施される。
【００６７】
フラッシュ加熱処理では、例えば、図１０で示されるように、予備的な熱処理において半導体ウェハーＷが第１温度帯域Ａｔ１に保持されている時刻ｔ３において、半導体ウェハーＷが予め設定された第２温度帯域Ａｔ２（具体的には、フラッシュ加熱温度Ｔｐ２）まで極短い間加熱される。第２温度帯域Ａｔ２は、例えば、第１温度帯域Ａｔ１よりも１００以上高い温度であれば良い。例えば、第１温度帯域Ａｔ１の予備加熱温度Ｔｐ１が、９００℃であれば、第２温度帯域Ａｔ２は、１０００℃以上の温度であれるような態様が考えられる。また、半導体ウェハーＷが第２温度帯域Ａｔ２に保持される時間は、例えば、０．１ミリ秒以上で且つ１００ミリ秒以内の極短い時間であれば良い。そして、半導体ウェハーＷにフラッシュ加熱処理が施される際には、図１３で示されるようにシリコン基板Ｗ０の表層部まで拡散されたドーパントＩＰ０が活性化される。つまり、上記ステップＳＴ３においてシリコン基板Ｗ０の表層に導入されたドーパントＩＰ０の活性化が行われる。
【００６８】
ここでは、半導体ウェハーＷの温度が予備加熱温度Ｔｐ１に到達した後に所定時間が経過した時点で、フラッシュ加熱部５のフラッシュランプＦＬによって半導体ウェハーＷの表面にフラッシュ光が照射される。このとき、フラッシュランプＦＬから放射されるフラッシュ光の一部は直接にチャンバー６内へと向かい、他の一部は一旦リフレクタ５２で反射されてからチャンバー６内へと向かい、これらのフラッシュ光の照射により半導体ウェハーＷにフラッシュ加熱処理が施される。
【００６９】
フラッシュ加熱処理は、フラッシュランプＦＬからのフラッシュ光（閃光）の照射によって行われるため、半導体ウェハーＷの表面温度を短時間で上昇することができる。すなわち、フラッシュランプＦＬから照射されるフラッシュ光は、予めコンデンサーに蓄えられていた静電エネルギーが極めて短い光パルスに変換された、照射時間が０．１ミリ秒以上で且つ１００ミリ秒以下程度の極めて短く強い閃光である。そして、フラッシュランプＦＬからのフラッシュ光の照射によってフラッシュ加熱処理が施される半導体ウェハーＷの表面温度は、瞬間的に１０００℃以上のフラッシュ加熱温度Ｔｐ２まで上昇し、半導体ウェハーＷの表層部に拡散されたドーパントＩＰ０が活性化された後、表面温度が急速に下降する。このように、熱処理装置１では、半導体ウェハーＷの表面温度が極めて短時間で昇降されるため、半導体ウェハーＷの表層部まで拡散されたドーパントＩＰ０の熱による拡散が抑制されつつ該ドーパントＩＰ０が活性化され得る。なお、ドーパントＩＰ０の活性化に要する時間は、該ドーパントＩＰ０の熱拡散に要する時間よりも極めて短い。このため、０．１ミリ秒から１００ミリ秒程度の拡散が生じない短時間であっても活性化は完了し得る。
【００７０】
ところで、このフラッシュ光の照射によって、半導体ウェハーＷの表面温度は瞬間的に１０００℃以上の所定の温度（フラッシュ加熱温度とも言う）Ｔｐ２にまで上昇する一方、その瞬間の裏面温度は予備加熱温度Ｔｐ１からさほどには上昇しない。すなわち、半導体ウェハーＷの表面と裏面とに瞬間的に温度差が発生するのである。その結果、半導体ウェハーＷの表面のみに急激な熱膨張が生じ、裏面はほとんど熱膨張しないために、半導体ウェハーＷが表面を凸面とするように瞬間的に反る。このような表面を凸面とする瞬間的な反りが発生することによって、半導体ウェハーＷがサセプター７４から跳躍して浮上する。
【００７１】
サセプター７４から跳躍して浮上した半導体ウェハーＷは、その直後にサセプター７４に向けて落下してくる。このときに、薄板状の半導体ウェハーＷは鉛直方向に沿って上方に跳躍し、そのまま鉛直方向下方に落下するとは限らず、むしろ水平方向の位置がずれて落下してくることが多い。その結果、半導体ウェハーＷの外周端がガイドリング７６のテーパ面７６ａに衝突することになる。
【００７２】
ここで、ガイドリング７６のうちの半導体ウェハーＷ側の面は、保持プレート７５から上方に向けて広くなるようなテーパ状のテーパ面７６ａとされている。このため、ガイドリング７６に円板形状の半導体ウェハーＷの外周端が衝突する場合、ガイドピンに点接触で衝突するよりも衝突時の接触面積が大きくなり、衝撃が緩和される。その結果、フラッシュ光の照射時における半導体ウェハーＷの割れを防止することができるとともに、ガイドリング７６の損傷も防止することができる。特に、半導体ウェハーＷの外周端がテーパ面７６ａに衝突した場合には、水平面に衝突するよりも運動エネルギーが分散されてさらに衝撃が緩和され、半導体ウェハーＷの割れをより確実に防止することができる。
【００７３】
また、半導体ウェハーＷの外周端がテーパ面７６ａに衝突すると、当該外周端がテーパ面７６ａに沿って斜め下方に滑り、半導体ウェハーＷの水平方向の位置がフラッシュ光の照射前の位置（載置面７５ａの中央）に向けて修正されることとなる。その結果、落下後の半導体ウェハーＷは複数の支持ピン７７によって支持される。
【００７４】
フラッシュ光の照射によって跳躍した半導体ウェハーＷが落下して複数の支持ピン７７によって支持された後、所定時間経過後にハロゲンランプＨＬが消灯される。これにより、半導体ウェハーＷが、予備加熱温度Ｔｐ１から急速に降温する。降温中の半導体ウェハーＷの温度も放射温度計１２０によって測定され、その測定結果は制御部３に伝達される。制御部３は、測定結果より半導体ウェハーＷの温度が所定温度まで降下したか否かを監視する。そして、時刻ｔ４において、半導体ウェハーＷの温度が所定温度以下にまで降下した後、移載機構１０の一対の移載アーム１１が再び退避位置から移載動作位置に水平移動して上昇することにより、リフトピン１２がサセプター７４の上面から突き出て熱処理後の半導体ウェハーＷをサセプター７４から受け取る。続いて、ゲートバルブ１８５によって閉鎖されていた搬送開口部６６が開放され、リフトピン１２上に載置された半導体ウェハーＷが装置外部の搬送ロボットによって搬出され、熱処理装置１における半導体ウェハーＷの熱処理が完了する。
【００７５】
以上のように、一実施形態に係る熱処理装置１によれば、一主面上にドーパントＩＰ０を含む単分子層および多分子層の少なくとも一方の薄膜Ｌｔ０が形成された半導体ウェハーＷが、チャンバー６内に配置されて、ハロゲンランプＨＬによる光の照射によって第１温度帯域Ａｔ１まで予備的に加熱されるとともに、フラッシュランプＦＬによるフラッシュ光の照射によって第１温度帯域Ａｔ１からそれよりも高い第２温度帯域Ａｔ２まで加熱される。これにより、半導体ウェハーＷの表層の極めて浅い領域のみにドーパントＩＰ０が導入されて活性化され得る。そして、上記第１温度帯域Ａｔ１および第２温度帯域Ａｔ２における熱処理が同一のチャンバー６内で続けて行われることで、別々の熱処理装置で、不純物を拡散させる熱処理と、不純物を活性化させる熱処理とが行われる場合と比較して、熱処理に要する時間が短縮され得る。また、２台の熱処理装置が設けられる代わりに、１台の熱処理装置１が設けられれば良いため、熱処理装置１の設置に要するスペースの確保が容易となる。したがって、半導体ウェハーＷの表層の極めて浅い領域のみに不純物を導入する処理を行うのに際して、装置の設置が容易であり且つ熱処理時間の短縮が図られ得る。また、例えば、予備的な熱処理とフラッシュ加熱処理とが連続的に行われることで、熱的に効率の良い熱処理が実現され得る。
【００７６】
なお、本発明は上述の一実施形態に限定されるものではなく、本発明の要旨を逸脱しない範囲において種々の変更、改良などが可能である。
【００７７】
例えば、上記一実施形態では、予備的な熱処理において半導体ウェハーＷが第１温度帯域Ａｔ１の予備加熱温度Ｔｐ１に保持されている際に、該半導体ウェハーＷが予め設定された第２温度帯域Ａｔ２のフラッシュ加熱温度Ｔｐ２まで加熱されたが、これに限られない。例えば、予備的な熱処理における半導体ウェハーＷの加熱温度が、フラッシュ加熱処理が行われる直前に若干低下されても良い。
【００７８】
ここで、一変形例に係る熱処理装置１による半導体ウェハーＷの熱処理の流れについて説明する。図１４および図１５は、本変形例に係る熱処理装置１における半導体ウェハーＷの熱処理の流れに係るフローチャートを例示する図である。本変形例に係る熱処理装置１における半導体ウェハーＷの熱処理では、図１４で示されるステップＳＴ１，ＳＴ２，ＳＴ３Ａ，ＳＴ４の処理が順に行われる。図１５では、ステップＳＴ３Ａにおいて実行される熱処理の流れが示されており、該ステップＳＴ３Ａでは、ステップＳＴ３１Ａ，ＳＴ３２Ａの処理が順に行われる。図１６は、本変形例に係る熱処理時の半導体ウェハーＷの表層部における温度変化の一例を模式的に示す図である。なお、図１６では、図１０と同様に、シリコン基板Ｗ０へのドーパントＩＰ０の拡散に寄与するサーマル・バジェット（thermal budget）に係る部分にハッチングが付されている。
【００７９】
ステップＳＴ１，ＳＴ２の処理は、上記一実施形態に係るステップＳＴ１，ＳＴ２と同様な処理が行われる。
【００８０】
ステップＳＴ３Ａでは、上記一実施形態に係るステップＳＴ３と同様に、ステップＳＴ２でチャンバー６内に配置された半導体ウェハーＷに対して、ハロゲンランプＨＬによって光が照射されることで、加熱前の初期温度Ｔｐ０よりも高い第１温度帯域Ａｔ１における予備的な熱処理（プリヒート処理）が施される。但し、図１５および図１６で示されるように、ステップＳＴ３Ａでは、半導体ウェハーＷに対して、第１熱処理（ステップＳＴ３１Ａ）が施されるとともに、該第１熱処理に引き続いて、第２熱処理（ステップＳＴ３２Ａ）が施される。
【００８１】
ここで、第１熱処理は、ハロゲンランプＨＬによって半導体ウェハーＷに光が照射されることで、該半導体ウェハーＷに対して第１温度帯域Ａｔ１のうちの高温側の温度帯域（高温度帯域とも言う）Ａｔ１１（具体的には、第１予備加熱温度Ｔｐ１１）において施される熱処理である。この第１熱処理により、薄膜Ｌｔ０からシリコン基板Ｗ０内にドーパントＩＰ０が拡散される。つまり、第１熱処理によって、薄膜Ｌｔ０に含まれるドーパントＩＰ０が薄膜Ｌｔ０からシリコン基板Ｗ０の表層に導入される。また、第２熱処理は、第１熱処理の後に第１温度帯域Ａｔ１のうちの高温度帯域Ａｔ１１よりも低温側の温度帯域（低温度帯域とも言う）Ａｔ１２（具体的には、第２予備加熱温度Ｔｐ１２）において施される熱処理である。この第２熱処理により、シリコン基板Ｗ０へのドーパントＩＰ０の拡散に寄与するサーマル・バジェット（thermal budget）が低下し得る。また、フラッシュ加熱処理前における半導体ウェハーＷの温度が比較的低いため、フラッシュ加熱処理における半導体ウェハーＷの過度な温度上昇が生じ難く、フラッシュ加熱処理後に半導体ウェハーＷが速やかに冷却され得る。
【００８２】
ここで、高温度帯域Ａｔ１１の第１予備加熱温度Ｔｐ１１が、例えば、９００℃程度に設定されれば、低温度帯域Ａｔ１２の第２予備加熱温度Ｔｐ１２は、例えば、６００℃程度に設定され得る。なお、第２予備加熱温度Ｔｐ１２は、例えば、拡散最低温度ＴＨ０程度に設定されれば良い。第２熱処理では、薄膜Ｌｔ０からシリコン基板Ｗ０の表層へのドーパントの導入、およびシリコン基板Ｗ０の表層におけるドーパントＩＰ０の拡散が、行われても良いし、行われなくても良い。
【００８３】
第２熱処理では、例えば、ハロゲンランプＨＬによって半導体ウェハーＷに光が照射されることで、低温度帯域Ａｔ１２にある程度の時間保持される。なお、第２熱処理では、例えば、ハロゲンランプＨＬによって半導体ウェハーＷに光が照射されることなく、半導体ウェハーＷの温度が低温度帯域Ａｔ１２に到達した後に、フラッシュ加熱処理が開始されても良い。
【００８４】
ステップＳＴ３Ａに続くステップＳＴ４では、上記一実施形態と同様に、ステップＳＴ３Ａで予備的な熱処理が施されてチャンバー６内の保持部７に保持されている半導体ウェハーＷに対してフラッシュランプＦＬによってフラッシュ光が照射されることで、半導体ウェハーＷが第１温度帯域Ａｔ１から第２温度帯域Ａｔ２まで加熱されるフラッシュ加熱処理が実施される。これにより、上記ステップＳＴ３Ａにおいてシリコン基板Ｗ０の表層に導入されたドーパントＩＰ０の活性化が行われる。なお、図１６で示されるように、本変形例のステップＳＴ４では、ハロゲン加熱部４による予備的な加熱処理において、低温度帯域Ａｔ１２における第２熱処理が施されている半導体ウェハーＷに対して、フラッシュ加熱部５のフラッシュランプＦＬによってフラッシュ光が照射されることで、半導体ウェハーＷが低温度帯域Ａｔ１２から第２温度帯域Ａｔ２まで加熱される。
【００８５】
このようにして、予備的な熱処理において、第１熱処理と第２熱処理とが続けて行われることで、半導体ウェハーＷが低温度帯域Ａｔ１２から第２温度帯域Ａｔ２まで加熱されるため、第２温度帯域Ａｔ２が、不必要に高い温度域になり難い。その結果、フラッシュ光の照射による加熱時に半導体ウェハーＷにおけるドーパントＩＰ０の異常な拡散が生じ難い。したがって、半導体ウェハーＷの表層の極浅い領域のみにドーパントＩＰ０が適正に導入され得る。
【００８６】
以上のように、本変形例に係る熱処理装置１および熱処理方法によれば、ハロゲンランプＨＬによって半導体ウェハーＷに光が照射されることで、第１温度帯域Ａｔ１のうちの高温側の高温度帯域Ａｔ１１まで半導体ウェハーＷを加熱する第１処理が施されるとともに、該第１処理の後に高温度帯域Ａｔ１１から第１温度帯域Ａｔ１のうちの低温側の低温度帯域Ａｔ１２まで半導体ウェハーＷを冷却する第２処理が施される。そして、低温度帯域Ａｔ１２まで冷却された半導体ウェハーＷに対してフラッシュランプＦＬによってフラッシュ光が照射されることで、半導体ウェハーＷが低温度帯域Ａｔ１２から第２温度帯域Ａｔ２まで加熱される。このため、半導体ウェハーＷの表層の極めて浅い領域のみにドーパントＩＰ０が導入されて活性化され得るとともに、フラッシュ光の照射による加熱時に半導体ウェハーＷにおけるドーパントＩＰ０の異常な拡散が生じ難い。そして、第１温度帯域Ａｔ１および第２温度帯域Ａｔ２における熱処理が同一のチャンバー６内で続けて行われることで、装置の設置が容易であり且つ熱処理時間の短縮が図られ得る。
【００８７】
また、上記一実施形態では、ハロゲン加熱部４におけるハロゲンランプＨＬの本数が４０本であり、フラッシュ加熱部５におけるフラッシュランプＦＬの本数が３０本であったが、これに限られず、ハロゲンランプＨＬおよびフラッシュランプＦＬそれぞれの本数は任意の数に設定され得る。
【００８８】
また、本発明に係る熱処理装置１によって処理対象となる基板は、一主面にドーパントＩＰ０を含む単分子層および多分子層の少なくとも一方の薄膜Ｌｔ０が形成されたシリコン基板に限られず、一主面にドーパントＩＰ０を含む単分子層および多分子層の少なくとも一方の薄膜Ｌｔ０が形成されたその他の基板であっても良い。このとき、該基板の表層の極浅い領域のみにドーパントＩＰ０が適正に導入され得る。
【００８９】
なお、上記一実施形態および各種変形例をそれぞれ構成する全部または一部を、適宜、矛盾しない範囲で組み合わせ可能であることは、言うまでもない。
【符号の説明】
【００９０】
１  熱処理装置
３  制御部
４  ハロゲン加熱部
５  フラッシュ加熱部
６  チャンバー
７  保持部
Ａｔ１  第１温度帯域
Ａｔ１１  高温度帯域
Ａｔ１２  低温度帯域
Ａｔ２  第２温度帯域
ＦＬ  フラッシュランプ（キセノンフラッシュランプ）
ＨＬ  ハロゲンランプ
ＩＰ０  不純物（ドーパント）
Ｌｔ０  薄膜
ＴＨ０  拡散最低温度
Ｔｐ０  初期温度
Ｔｐ１  予備加熱温度
Ｔｐ１１  第１予備加熱温度
Ｔｐ１２  第２予備加熱温度
Ｔｐ２  フラッシュ加熱温度
Ｗ  半導体ウェハー
Ｗ０  シリコン基板
【図１】
0006587818.tif 000002
【図２】
0006587818.tif 000003
【図３】
0006587818.tif 000004
【図４】
0006587818.tif 000005
【図５】
0006587818.tif 000006
【図６】
0006587818.tif 000007
【図７】
0006587818.tif 000008
【図８】
0006587818.tif 000009
【図９】
0006587818.tif 000010
【図１０】
0006587818.tif 000011
【図１１】
0006587818.tif 000012
【図１２】
0006587818.tif 000013
【図１３】
0006587818.tif 000014
【図１４】
0006587818.tif 000015
【図１５】
0006587818.tif 000016
【図１６】
0006587818.tif 000017